(57)【要約】【課題】耐久性に優れ、エッジ効果の生じないキメの細かい画像を長期にわたり形成することができ、色汚れの生じない良好な電子写真用キャリアの提供。【解決手段】芯材表面に樹脂被覆層を有するキャリアであって、該樹脂被覆層中に、基体粒子表面に酸化インジウムを含む導電性被膜層を設けてなる導電性微粒子を含有し、該導電性微粒子の粉体比抵抗が１．０（Ω・ｃｍ）以上２００（Ω・ｃｍ）以下、かつ該導電性微粒子の含有率が樹脂被覆層の１０（重量％）以上７０（重量％）以下であることを特徴とする電子写真用キャリア。【選択図】  なし【特許請求の範囲】
【請求項１】
芯材表面に樹脂被覆層を有するキャリアであって、該樹脂被覆層中に、基体粒子表面に酸化インジウムを含む導電性被膜層を設けてなる導電性微粒子を含有し、該導電性微粒子の粉体比抵抗が１．０（Ω・ｃｍ）以上２００（Ω・ｃｍ）以下、かつ該導電性微粒子の含有率が樹脂被覆層の１０（重量％）以上７０（重量％）以下であることを特徴とする電子写真用キャリア。
【請求項２】
芯材表面に該樹脂被膜層を有するキャリアであって、該樹脂被膜層中に、基体粒子表面に、少なくとも二酸化スズと酸化インジウムとからなる導電性被膜層を設けてなる導電性微粒子を含有することを特徴とする請求項１に記載の電子写真用キャリア。
【請求項３】
芯材表面に樹脂被覆層を有するキャリアであって、該樹脂被覆層中に、基体粒子表面に二酸化スズ層と該二酸化スズ層上に設けた二酸化スズを含む酸化インジウム層とからなる導電性被膜層を設けてなる導電性微粒子を含有することを特徴とする請求項１に記載の電子写真用キャリア。
【請求項４】
導電性微粒子の基体粒子として、酸化アルミニウム、二酸化チタン、酸化亜鉛、二酸化ケイ素、硫酸バリウム、酸化ジルコニウムの各粒子から選ばれる一種又は二種以上を用いることを特徴とする請求項１〜３のいずれかに記載の電子写真用キャリア。
【請求項５】
導電性微粒子の吸油量が１０（ｍｌ／１００ｇ）以上３００（ｍｌ／１００ｇ）以下であることを特徴とする請求項１〜４のいずれかに記載の電子写真用キャリア。
【請求項６】
前記樹脂被覆層中に非導電性粒子を含有することを特徴とする請求項１〜５のいずれかに記載の電子写真用キャリア。
【請求項７】
キャリアの体積固有抵抗が、１０［Ｌｏｇ（Ω・ｃｍ）］以上１６［Ｌｏｇ（Ω・ｃｍ）］以下であることを特徴とする請求項１〜６のいずれかに記載の電子写真用キャリア。
【請求項８】
キャリアの重量平均粒径が２０（μｍ）以上６５（μｍ）以下であることを特徴とする請求項１〜７のいずれかに記載の電子写真用キャリア。
【請求項９】
樹脂被覆層の結着樹脂がシリコーン樹脂であることを特徴とする請求項１〜８のいずれかに記載の電子写真用キャリア。
【請求項１０】
樹脂被覆層の結着樹脂がアクリル樹脂であることを特徴とする請求項１〜８のいずれかに記載の電子写真用キャリア。
【請求項１１】
樹脂被覆層の結着樹脂がアクリル樹脂及びシリコーン樹脂であることを特徴とする請求項１〜８のいずれかに記載の電子写真用キャリア。
【請求項１２】
樹脂被覆層に含まれる粒子の平均一次粒子径（Ｄ）と、該樹脂被覆層膜厚（ｈ）が、１＜［Ｄ／ｈ］＜１０であることを特徴とする請求項１〜１１のいずれかに記載の電子写真用キャリア。
【請求項１３】
キャリアの１０００（１０３／４π・Ａ／ｍ）における磁気モーメントが、４０（Ａｍ２／ｋｇ）以上９０（Ａｍ２／ｋｇ）以下であることを特徴とする請求項１〜１２のいずれかに記載の電子写真用キャリア。
【請求項１４】
前記導電性微粒子が白色であって、該白色導電性微粒子の粉体色調がＬは７０以上、ｂは−１０以上１０以下であることを特徴とする請求項１〜１３のいずれかに記載の電子写真用キャリア。
【請求項１５】
少なくとも、結着樹脂と着色剤とからなるトナーと、請求項１〜１４のいずれかに記載の電子写真用キャリアとからなる静電潜像現像用現像剤。
【請求項１６】
トナーがカラートナーであることを特徴とする請求項１５に記載の静電潜像現像用現像剤。
【請求項１７】
請求項１５又は１６に記載の静電潜像現像用現像剤を収納したことを特徴とする容器。
【請求項１８】
像担持体上に静電潜像を形成する工程、前記静電潜像を、少なくともキャリアとトナーからなる現像剤で現像し可視像を形成する工程、得られた可視像を記録部材に転写し、定着する工程を有する画像形成方法であって、前記現像剤が請求項１５又は１６に記載の静電潜像現像用現像剤であることを特徴とする画像形成方法。
【請求項１９】
像担持体上に静電潜像を形成する工程、前記静電潜像を、少なくともキャリアとトナーからなる現像剤で現像し可視像を形成する工程、得られた可視像を記録部材に転写し、定着する工程を有する画像形成装置であって、前記現像剤が請求項１５又は１６に記載の静電潜像現像用現像剤であることを特徴とする画像形成装置。
【請求項２０】
少なくとも感光体と、現像手段と、帯電手段、クリーニング手段より選ばれる手段とを一体に支持し、画像形成装置本体に着脱自在であるプロセスカートリッジにおいて、前記現像手段は、現像剤を保持し、該現像剤は請求項１５又は１６に記載の静電潜像現像用現像剤であることを特徴とするプロセスカートリッジ。
【発明の詳細な説明】
【技術分野】
【０００１】
本発明は、電子写真、静電記録、静電印刷などにおける静電荷像現像に用いる電子写真用キャリア及びそれを用いた現像剤、画像形成方法、画像形成装置、プロセスカートリッジに関する。
【背景技術】
【０００２】
電子写真方式による画像形成では、光導電性物質等の像担持体上に静電荷による潜像を形成し、この静電潜像に対して、帯電したトナー粒子を付着させて可視像を形成した後、該トナー像を紙等の記録媒体に転写し、定着され、出力画像となる。近年、電子写真方式を用いたコピーやプリンターの技術は、モノクロからフルカラーへの展開が急速になりつつあり、フルカラーの市場は拡大する傾向にある。
【０００３】
フルカラー電子写真法によるカラー画像形成は一般に３原色であるイエロー、マゼンタ、シアンの３色のカラートナー又はそれに黒色を加えた４色のカラートナーを積層させて全ての色の再現を行なうものである。従って、色再現性に優れ、鮮明なフルカラー画像を得るためには、定着されたトナー画像表面をある程度平滑にして光散乱を減少させる必要がある。このような理由から従来のフルカラー複写機等の画像光沢は１０〜５０％の中〜高光沢のものが多かった。
【０００４】
一般に、乾式のトナー像を記録媒体に定着する方法としては、平滑な表面を持ったローラーやベルトを加熱しトナーと圧着する接触加熱定着方法が多用されている。この方法は熱効率が高く高速定着が可能であり、カラートナーに光沢や透明性を与えることが可能であるという利点がある反面、加熱定着部材表面と溶融状態のトナーとを加圧下で接触させた後剥離するために、トナー像の一部が定着ローラー表面に付着して別の画像上に転移する、いわゆるオフセット現象が生じる。
【０００５】
このオフセット現象を防止することを目的として、離型性に優れたシリコーンゴムやフッ素樹脂で定着ローラー表面を形成し、さらにその定着ローラー表面にシリコーンオイル等の離型オイルを塗布する方法が一般に採用されていた。しかしこの方法は、トナーのオフセットを防止する点では極めて有効であるが、離型オイルを供給するための装置が必要であり、定着装置が大型化しマシンの小型化に不向きである。このためモノクロトナーでは、溶融したトナーが内部破断しないように結着樹脂の分子量分布の調整等でトナーの溶融時の粘弾性を高め、さらにトナー中にワックス等の離型剤を含有させることにより、定着ローラーに離型オイルを塗布しない（オイルレス化）、或いはオイル塗布量をごく微量とする方法が採用される傾向にある。
【０００６】
一方、カラートナーにおいてもモノクロ同様マシンの小型化、構成の簡素化の目的でオイルレス化の傾向が見られている。しかし、前述したようにカラートナーでは色再現性を向上させるために定着画像の表面を平滑にする必要があるため溶融時の粘弾性を低下させねばならず、光沢のないモノクロトナーよりオフセットし易く、定着装置のオイルレス化や微量塗布化がより困難となる。また、トナー中に離型剤を含有させると、トナーの付着性が高まり転写紙への転写性が低下し、さらにトナー中の離型剤がキャリア等の摩擦帯電部材を汚染し帯電性を低下させることにより耐久性が低下するという問題を生じる。
【０００７】
一方、キャリアに関しては、キャリア表面へのトナー成分のフィルミング防止、キャリア均一表面の形成、表面酸化防止、感湿性低下の防止、現像剤の寿命の延長、感光体表面へのキャリア付着防止、感光体のキャリアによるキズあるいは摩耗からの保護、帯電極性の制御または帯電量の調節等の目的で、通常適当な樹脂材料で被覆等を施すことにより固く高強度の被覆層を設けることが行なわれており、例えば特定の樹脂材料で被覆されたもの（特許文献１参照）、更にその被覆層に種々の添加剤を添加するもの（特許文献２〜８参照）、更にキャリア表面に添加剤を付着させたものを用いるもの（特許文献９参照）、更にコート膜厚よりも大きい導電性粒子をコート膜に含有させたものを用いるもの（特許文献１０参照）などが開示されている。また特許文献１１には、ベンゾグアナミン−ｎ−ブチルアルコール−ホルムアルデヒド共重合体を主成分としてキャリア被覆材に用いることが記載され、特許文献１２には、メラミン樹脂とアクリル樹脂の架橋物をキャリア被覆材として用いることが記載されている。
【０００８】
しかし、依然として耐久性、キャリア付着抑制が不十分である。耐久性に関しては、トナーのキャリア表面へのスペント、それに伴う帯電量の不安定化、ならびに被覆樹脂の膜削れによる被覆層の減少及びそれに伴う抵抗低下等が問題であり、初期は良好な画像を得ることができるが、コピー枚数が増加するに連れ複写画像の画質が低下し問題であるため、改良をする必要がある。
【０００９】
更に、より速く、より美しくという要望は高まる一方で、近年のマシンの高速化は著しい。これに伴い、現像剤が受けるストレスも飛躍的に増大しており、従来高寿命とされたキャリアにおいても充分な寿命が得られなくなってきている。また、従来よりキャリアの抵抗調整剤としてカーボンブラックを多く用いてきているが、膜削れ或は／及びカーボンブラックの脱離に起因するカーボンブラックのカラー画像中への移行による色汚れが懸念され、その対策としてこれまで様々な方法が提案されその効果を発揮してきた。
【００１０】
例えば、導電性材料（カーボンブラック）を芯材表面に存在させ、樹脂被覆層中には導電性材料を存在させないキャリアが特許文献１３により提案されている。また、被覆樹脂層がその厚み方向にカーボンブラックの濃度勾配を持ち、該被覆樹脂層は表面に向かう程カーボンブラック濃度が低くなり、しかも該被覆層の表面にはカーボンブラックが存在しないキャリアが特許文献１４により提案されている。また、芯材粒子表面に導電性カーボンを含有した内部被覆樹脂層を設け、更にその上に白色系導電性材料を含有した表面被覆樹脂層を設けてなる二層コート型キャリアが、特許文献１５により提案されている。しかし、近年の高ストレス化には対応できず、色汚れが問題となってきており改善の必要がある。
【００１１】
そして、色汚れの抜本的な対策としては、色汚れの原因となっているカーボンブラックを排除することが何より一番効果があることは明白である。しかし、単にカーボンブラックを抜いた場合、先にも記したとおりカーボンブラックがその電気抵抗が低いという性質を持つことから、キャリアの抵抗が上がってしまうことになる。一般的に抵抗が高いキャリアを現像剤として用いた場合、コピー画像の大面積の画像面では、中央部の画像濃度が非常に薄く、端部のみが濃く表現される、いわゆるエッジ効果の鋭く利いた画像となる。
また、画像が文字や細線の場合は、このエッジ効果のため鮮明な画像となるが、画像が中間調の場合には、非常に再現性の悪い画像となる欠点を有する。
【００１２】
一般的に、カーボンブラック以外の抵抗調整剤としては、例えば、酸化チタン、酸化亜鉛などが知られているが、抵抗を下げるという効果としてはカーボンブラックに代わるに充分な効果は得られず、問題の解決に至っておらず、改善の必要がある。
【特許文献１】特開昭５８−１０８５４８号公報
【特許文献２】特開昭５４−１５５０４８号公報
【特許文献３】特開昭５７−４０２６７号公報
【特許文献４】特開昭５８−１０８５４９号公報
【特許文献５】特開昭５９−１６６９６８号公報
【特許文献６】特公平１−１９５８４号公報
【特許文献７】特公平３−６２８号公報
【特許文献８】特開平６−２０２３８１号公報
【特許文献９】特開平５−２７３７８９号公報
【特許文献１０】特開平９−１６０３０４号公報
【特許文献１１】特開平８−６３０７号公報
【特許文献１２】特許第２６８３６２４号公報
【特許文献１３】特開平７−１４０７２３号公報
【特許文献１４】特開平８−１７９５７０号公報
【特許文献１５】特開平８−２８６４２９号公報
【発明の開示】
【発明が解決しようとする課題】
【００１３】
本発明は、上記問題点に鑑みてなされたもので、耐久性に優れ、エッジ効果の生じないキメの細かい画像を長期にわたり形成することができ、色汚れの生じない良好な電子写真用キャリア及び現像剤を提供することを目的とする。
【課題を解決するための手段】
【００１４】
本発明によれば、下記の電子写真用キャリア及び現像剤、及び該現像剤を用いた画像形成方法、画像形成装置、プロセスカートリッジが提供される。
（１）芯材表面に樹脂被覆層を有するキャリアであって、該樹脂被覆層中に、基体粒子表面に酸化インジウムを含む導電性被膜層を設けてなる導電性微粒子を含有し、該導電性微粒子の粉体比抵抗が１．０（Ω・ｃｍ）以上２００（Ω・ｃｍ）以下、かつ該導電性微粒子の含有率が樹脂被覆層の１０（重量％）以上７０（重量％）以下であることを特徴とする電子写真用キャリア。
（２）芯材表面に該樹脂被膜層を有するキャリアであって、該樹脂被膜層中に、基体粒子表面に、少なくとも二酸化スズと酸化インジウムとからなる導電性被膜層を設けてなる導電性微粒子を含有することを特徴とする前記（１）に記載の電子写真用キャリア。
（３）芯材表面に樹脂被覆層を有するキャリアであって、該樹脂被覆層中に、基体粒子表面に二酸化スズ層と該二酸化スズ層上に設けた二酸化スズを含む酸化インジウム層とからなる導電性被膜層を設けてなる導電性微粒子を含有することを特徴とする前記（１）に記載の電子写真用キャリア。
【００１５】
（４）導電性微粒子の基体粒子として、酸化アルミニウム、二酸化チタン、酸化亜鉛、二酸化ケイ素、硫酸バリウム、酸化ジルコニウムの各粒子から選ばれる一種又は二種以上を用いることを特徴とする前記（１）〜（３）のいずれかに記載の電子写真用キャリア。
（５）導電性微粒子の吸油量が１０（ｍｌ／１００ｇ）以上３００（ｍｌ／１００ｇ）以下であることを特徴とする前記（１）〜（４）のいずれかに記載の電子写真用キャリア。
（６）前記樹脂被覆層中に非導電性粒子を含有することを特徴とする前記（１）〜（５）のいずれかに記載の電子写真用キャリア。
【００１６】
（７）キャリアの体積固有抵抗が、１０［Ｌｏｇ（Ω・ｃｍ）］以上１６［Ｌｏｇ（Ω・ｃｍ）］以下であることを特徴とする前記（１）〜（６）のいずれかに記載の電子写真用キャリア。
（８）キャリアの重量平均粒径が２０（μｍ）以上６５（μｍ）以下であることを特徴とする前記（１）〜（７）のいずれかに記載の電子写真用キャリア。
【００１７】
（９）樹脂被覆層の結着樹脂がシリコーン樹脂であることを特徴とする前記（１）〜（８）のいずれかに記載の電子写真用キャリア。
（１０）樹脂被覆層の結着樹脂がアクリル樹脂であることを特徴とする前記（１）〜（８）のいずれかに記載の電子写真用キャリア。
（１１）樹脂被覆層の結着樹脂がアクリル樹脂及びシリコーン樹脂であることを特徴とする前記（１）〜（８）のいずれかに記載の電子写真用キャリア。
【００１８】
（１２）樹脂被覆層に含まれる粒子の平均一次粒子径（Ｄ）と、該樹脂被覆層膜厚（ｈ）が、１＜［Ｄ／ｈ］＜１０であることを特徴とする前記（１）〜（１１）のいずれかに記載の電子写真用キャリア。
（１３）キャリアの１０００（１０３／４π・Ａ／ｍ）における磁気モーメントが、４０（Ａｍ２／ｋｇ）以上９０（Ａｍ２／ｋｇ）以下であることを特徴とする前記（１）〜（１２）のいずれかに記載の電子写真用キャリア。
（１４）前記導電性微粒子が白色であって、該白色導電性微粒子の粉体色調がＬは７０以上、ｂは−１０以上１０以下であることを特徴とする前記（１）〜（１３）のいずれかに記載の電子写真用キャリア。
【００１９】
（１５）少なくとも、結着樹脂と着色剤とからなるトナーと、前記（１）〜（１４）のいずれかに記載の電子写真用キャリアとからなる静電潜像現像用現像剤。
（１６）トナーがカラートナーであることを特徴とする前記（１５）に記載の静電潜像現像用現像剤。
（１７）前記（１５）又は（１６）に記載の静電潜像現像用現像剤を収納したことを特徴とする容器。
【００２０】
（１８）像担持体上に静電潜像を形成する工程、前記静電潜像を、少なくともキャリアとトナーからなる現像剤で現像し可視像を形成する工程、得られた可視像を記録部材に転写し、定着する工程を有する画像形成方法であって、前記現像剤が前記（１５）又は（１６）に記載の静電潜像現像用現像剤であることを特徴とする画像形成方法。
（１９）像担持体上に静電潜像を形成する工程、前記静電潜像を、少なくともキャリアとトナーからなる現像剤で現像し可視像を形成する工程、得られた可視像を記録部材に転写し、定着する工程を有する画像形成装置であって、前記現像剤が前記（１５）又は（１６）に記載の静電潜像現像用現像剤であることを特徴とする画像形成装置。
（２０）少なくとも感光体と、現像手段と、帯電手段、クリーニング手段より選ばれる手段とを一体に支持し、画像形成装置本体に着脱自在であるプロセスカートリッジにおいて、前記現像手段は、現像剤を保持し、該現像剤は前記（１５）又は（１６）に記載の静電潜像現像用現像剤であることを特徴とするプロセスカートリッジ。
【発明の効果】
【００２１】
本発明のキャリアは、キャリア付着の発生が無く、エッジ効果を抑えた、文字部などの細線の再現性が良い高精細な画像が得られる。更に、帯電量及び抵抗の変化が少ないので、コピー枚数が増加するにつれ発生する複写画像の画質劣化が大幅に改善され、長期にわたり良好な画像を維持することができるという優れた効果を奏するものである。
【発明を実施するための最良の形態】
【００２２】
以下に、本発明について更に具体的に詳しく説明する。
本発明者らは、上記従来技術の問題点を解決するために検討を続けてきた結果、芯材表面に樹脂被覆層を有するキャリアにおいて、樹脂被覆層中に、基体粒子表面に酸化インジウムを含む導電性被覆層を設けた導電性微粒子を含有し、該導電性微粒子の粉体比抵抗が１．０（Ω・ｃｍ）以上２００（Ω・ｃｍ）以下、より好ましくは１．０（Ω・ｃｍ）以上１００（Ω・ｃｍ）以下、更に好ましくは１．０（Ω・ｃｍ）以上１５（Ω・ｃｍ）以下、特に好ましくは１．０（Ω・ｃｍ）以上５．０（Ω・ｃｍ）以下である導電性微粒子を含有することで、改善効果が顕著である事が分かった。更に該導電性微粒子の含有率が樹脂被覆層の１０（重量％）以上７０（重量％）以下、より好ましくは１５（重量％）以上７０（重量％）以下、特に好ましくは２０（重量％）以上７０（重量％）以下であることで、改善効果が顕著であることが判った。
これは、低抵抗物質の酸化インジウムが基体粒子表面に設けられた導電性微粒子を、キャリア樹脂被覆層中に含有させることにより、抵抗調整効果を発揮するためと考えられる。
【００２３】
更に、粉体比抵抗が上記の範囲である事が重要である。粉体比抵抗が１．０（Ω・ｃｍ）未満の場合には、該導電性微粒子の抵抗引き下げ能力が高すぎる為に、キャリアの抵抗値を適切な値にする為には、該導電性微粒子量は非常に少量となる。この時キャリア粒子表面での結着樹脂の占める割合に比べ、該粒子の占める割合が少ないため、結着樹脂への強い衝撃を伴う接触を緩和する効果が小さいので、十分な耐久性が得られず好ましくない。このことは樹脂被覆層中の導電性微粒子含有量が１０（重量％）未満の時に顕著である。
【００２４】
一方２００（Ω・ｃｍ）を超える場合には、該導電性微粒子の抵抗引き下げ能力は低く、キャリアの抵抗値を適切な値にする為には、該導電性微粒子量は多く必要となる。この時キャリア表面での結着樹脂の占める割合に比べ、該粒子の占める割合が過多となるため、帯電発生箇所である結着樹脂の占める割合が不十分となり、十分な帯電能力を発揮できない。それに加え、結着樹脂量に比べ粒子量が多過ぎるので、結着樹脂による粒子の保持能力が不十分となり、粒子が脱離し易くなるので、帯電量や抵抗等の変動量が増え十分な耐久性が得られず好ましくない。このことは樹脂被覆層中の導電性微粒子含有量が７０（重量％）を超える時に顕著である。
【００２５】
本発明における粉体比抵抗の測定方法を記す（図１参照）。上皿天秤で試料５ｇを取り、内径１インチの塩ビ管の下部に鋼鉄製電極を当て、塩ビ管内に試料を入れる。次に塩ビ管上部にも鋼鉄製電極を当てる。電極の上下に２ｍｍ厚テフロン（登録商標）板を敷き、油圧プレス機にて油圧ゲージ目盛で１０ｋｇ／ｃｍ２の加重を加える。１０ｋｇ／ｃｍ２で加圧した状態でＬＣＲメータ（横川−ＨＥＷＬＥＴＴ−ＰＡＣＫＡＲＤ社製４２６１Ａ又は同等以上の性能を有する測定器）を接続する。接続直後の抵抗ｒ（Ω）を読み取りノギスで全長Ｌ（ｃｍ）を測定し粉体比抵抗（Ω・ｃｍ）を算出する。計算式は以下の式に示すものである。
粉体の比抵抗（Ω・ｃｍ）＝｛（２．５４／２）２×π｝×ｒ／（Ｌ−１１．３５）
ｒ        ：接続直後の抵抗
Ｌ        ：試料を充填した場合の全長
１１．３５：試料を充填しない場合の全長
【００２６】
又、本発明における導電性微粒子の含有率とは、以下の式で示すものである。
導電性微粒子の含有率（重量％）＝
［導電性微粒子量÷（粒子総量＋被覆樹脂固形分総量）］×１００
ここで、被覆樹脂固形分総量とは、樹脂被膜中の樹脂の総量である。
【００２７】
更に導電性微粒子が、基体粒子表面に少なくとも二酸化スズと酸化インジウムとからなる導電性被膜層を設けることで、改善効果がより顕著である。酸化インジウムを酸化スズの水和物と酸化インジウムの水和物の状態で基体粒子表面に被覆することにより、基体粒子と強固に固着させることが可能となり、長寿命な導電性微粒子を得る事が可能となる。
【００２８】
更に導電性微粒子を、基体粒子表面に二酸化スズ層と該二酸化スズ層上に設けた二酸化スズを含む酸化インジウム層とからなる導電性被膜層を設けた構成とすることで、改善効果がより顕著である。
【００２９】
基体粒子表面に酸化インジウムを含む導電性被膜を直接設けた場合、被膜を均一かつ安定的に設けることが困難な為に得られる導電性微粒子の抵抗調整効果を狙い通り発揮することが困難となり、更に寿命も短くなってしまう場合がある。
一方、基体粒子の表面の下層にまず二酸化スズ層を設け、その上に導電層である二酸化スズを含む酸化インジウムの層を設けることによって、上層の導電層を粒子表面に均一かつ強固に固定化することができるので、狙いの抵抗調整効果を発揮し、かつ長寿命な導電性微粒子を得ることが可能となる。この為改善効果が顕著であると考えられる。
ここで、上記導電性被膜層を形成する方法としては、例えば基体粒子表面へ二酸化スズの水和物を被覆させ、その後二酸化スズの水和物を含む酸化インジウム水和物を被覆させ、これを不活性ガス雰囲気中で３５０〜７５０℃加熱処理する方法が好ましいが、必ずしもこれに限定するものではない。
【００３０】
更に、導電性微粒子の基体が、酸化アルミニウム、二酸化チタン、酸化亜鉛、二酸化ケイ素、硫酸バリウム、酸化ジルコニウム等の白色無機顔料のいずれかを、単独或いは複数を併用して用いることで、改善効果が顕著である。これは、粒子表面の導電処理との相性が良く、導電処理効果が良好に発揮されるためであると考えられる。また、本発明では上記粒子に限定するものではなく、これら以外にも、良好に効果を発揮するものについては用いることができる。
【００３１】
本発明に適した導電性微粒子のより詳細な製造方法として、以下のような態様が挙げられる。
基体粒子表面に、少なくとも二酸化スズと酸化インジウムからなる導電性被膜層を設けた導電性微粒子の製造方法としては、先ず基体粒子表面に二酸化スズを含む酸化インジウムの水和物の被覆を形成させる。この方法としては種々の方法があるが、例えば、白色無機顔料（基体粒子）の水懸濁液に、スズ塩及びインジウム塩の混合溶液とアルカリとを別々に並行して添加し被膜を形成させる方法がより好ましい。この時、水懸濁液を５０〜１００℃に加温することがより好ましい。また、混合溶液とアルカリとを並行添加する際のｐＨは２〜９とし、好ましくはｐＨ２〜５あるいは、ｐＨ６〜９で維持することが重要で、これによりスズ及びインジウムの加水反応生成物を均一に沈着させることができる。
スズの原料としては、例えば、塩化スズ、硫酸スズ、硝酸スズ等を使用することができる。インジウムの原料としては、例えば、塩化インジウム、硫酸インジウム等を使用することができる。
二酸化スズの添加量は、Ｉｎ２Ｏ３に対してＳｎＯ２として０．１〜２０重量％、好ましくは、２．５〜１５重量％であり、少な過ぎても、多過ぎても所望の導電性が得られない。
酸化インジウムの処理量は基体の無機顔料に対して、Ｉｎ２Ｏ３として５〜２００重量％、好ましくは８〜１５０重量％であり、少な過ぎると所望の導電性が得られず、多くすれば導電性は良くなる、しかし多過ぎても導電性はほとんど向上せず、また、高価になりコスト面からも好ましくない。
【００３２】
基体粒子表面に、二酸化スズ層と該二酸化スズ層上に設けた二酸化スズを含む酸化インジウム層からなる導電性被膜層を設けた導電性微粒子の製造方法としては、先ず下層の二酸化スズの水和物の被膜を形成させる。この方法としては、種々の方法があるが、例えば、白色無機顔料の水懸濁液に、スズ塩またはスズ酸塩の溶液を添加した後、アルカリまたは酸を添加する方法、スズ塩またはスズ塩酸とアルカリまたは酸とを別々に並行して添加し被覆処理する方法等がある。白色無機顔料粒子表面に酸化スズの含水物を均一に被覆処理するには、後者の並行添加の方法がより適しており、この時、水懸濁液を５０〜１００℃に加温保持することがより好ましい。又、スズ塩またはスズ酸塩とアルカリまたは酸とを並行添加する際のｐＨを２〜９とする。二酸化スズ水和物の等電点はｐＨ＝５．５であるので、好ましくはｐＨ＝２〜５あるいはｐＨ６〜９を維持することが重要で、これによりスズの加水反応生成物を白色無機顔料粒子表面に均一に沈着させることができる。
【００３３】
スズ塩としては、例えば、塩化スズ、硫酸スズ、硝酸スズ等を使用することができる。また、スズ酸塩としては、例えば、スズ酸ナトリウム、スズ酸カリウム等を使用することができる。
アルカリとしては、例えば、水酸化ナトリウム、水酸化カリウム、炭酸ナトリウム、炭酸カリウム、炭酸アンモニウム、アンモニア水、アンモニアガス等、酸としては、例えば、塩酸、硫酸、硝酸、酢酸等を使用することができる。
【００３４】
二酸化スズの水和物の被覆量は基体の白色無機顔料に対して、ＳｎＯ２として０．５〜５０重量％であり、好ましくは１．５〜４０重量％である。少な過ぎると、上に被覆する酸化スズを含む酸化インジウムの水和物の被覆状態が不均一となり、しかも、基体の無機顔料の影響を受け、粉体の体積固有抵抗が高くなる。多過ぎると、基体の無機顔料粒子表面に密着していない酸化スズの水和物の量が多くなり、被覆が不均一になり易い。
【００３５】
次に上層の二酸化スズを含む酸化インジウムの水和物の被覆を形成させる方法も種々の方法があるが、先に被覆した二酸化スズの水和物の被膜を溶解させないため、スズ塩及びインジウム塩の混合溶液とアルカリとを別々に並行して添加し被膜を形成させる方法がより好ましい。この時、水懸濁液を５０〜１００℃に加温することがより好ましい。また、混合溶液とアルカリとを並行添加する際のｐＨは２〜９とし、好ましくはｐＨ２〜５あるいは、ｐＨ６〜９で維持することが重要で、これによりスズ及びインジウムの加水反応生成物を均一に沈着させることができる。
スズの原料としては、例えば、塩化スズ、硫酸スズ、硝酸スズ等を使用することができる。インジウムの原料としては、例えば、塩化インジウム、硫酸インジウム等を使用することができる。
【００３６】
二酸化スズの添加量は、Ｉｎ２Ｏ３に対してＳｎＯ２として０．１〜２０重量％、好ましくは、２．５〜１５重量％であり、少な過ぎても、多過ぎても所望の導電性が得られない。
酸化インジウムの処理量は基体の無機顔料に対して、Ｉｎ２Ｏ３として５〜２００重量％、好ましくは８〜１５０重量％であり、少な過ぎると所望の導電性が得られず、多過ぎても導電性はほとんど向上せず、また、高価になりコスト面からも好ましくない。
【００３７】
なお、本明細書において、「導電性」とは、粉体の体積固有抵抗値として１〜５００Ω・ｃｍの値を有するものを意味する。後述する実施例においても示されるように、本発明により、アンチモン含有品と同程度の１００Ω・ｃｍ以下、場合により１０Ω・ｃｍ以下という非常に導電性に優れた白色導電性粉末を得ることができる。
【００３８】
加熱処理を行う際には、３５０〜７５０℃で非酸化性雰囲気にて行うことが好ましく、空気中で加熱処理したものと比べると粉体の体積固有抵抗を２〜３桁低くすることができる。
非酸化性雰囲気とするためには、不活性ガスが使用できる。不活性ガスとしては例えば、窒素、ヘリウム、アルゴン、炭酸ガス等を使用することができる。工業的には、窒素ガスを吹き込みながら加熱処理を行うことがコスト的に有利であり、特性の安定したものが得られる。
加熱する際の温度は３５０〜７５０℃、好ましくは４００〜７００℃であり、この範囲より低い場合にも、高い場合にも、所望の導電性が得がたい。また、加熱時間は、短かすぎる場合には加熱効果がなく、長すぎてもそれ以上の効果が望めないことから、１５分〜４時間程度が適当であり、好ましくは、１〜２時間程度である。
【００３９】
更に、導電性微粒子の吸油量が１０（ｍｌ／１００ｇ）以上３００（ｍｌ／１００ｇ）以下であることで、改善効果が顕著である。これは、吸油量を規定することにより被覆樹脂との相溶性が十分になり被覆脂との密着性も十分となり、導電性微粒子の分散性が良くなるので長期にわたり抵抗調整効果を維持できる。
【００４０】
本発明における吸油量の測定方法を以下に示す。
試料を薬包紙に計り取り、みがき板ガラス上に移す。
煮あまに油をビュレットから少量ずつ試料の中央に滴下し、そのつど全体をヘラで混ぜ均一な圧力を加えて試料と煮あまに油を十分練り合わせる。
滴下、練り合わせの操作を繰り返し、全体が初めてかたい均一なパテ状の一つのかたまりとなった時を終点とし、それまでに消費した煮あまに油の量を０．０１ｍｌの単位までを読み取る。
吸油量（ｍｌ／１００ｇ）は次の式で算出する。
吸油量（ｍｌ／１００ｇ）＝煮あまに油（ｍｌ）／試料（ｇ）×１００
また、ｇ／１００ｇで表示する場合は次の通りとする。
吸油量（ｇ／１００ｇ）
＝煮あまに油（ｍｌ）×煮あまに油の比重／試料（ｇ）×１００
【００４１】
更に、樹脂被覆層中に非導電性粒子を含有することで、改善効果が顕著である。これにより、被覆層構成の自由度を確保することができ、キャリアの表面形状、被覆膜の物性を任意にコントールしやすくなる。すなわち、導電性微粒子と非導電性粒子をバランス良く併用することにより、被覆層の膜強度やキャリアの表面形状などを維持しつつ抵抗調整することが可能となる。ここでいう非導電性粒子とは、例えば無機酸化粒子、樹脂微粒子等が挙げられ、導電性微粒子の基体に用いているものも含まれるが、これに限定されるものではない。更に、被覆樹脂の構成をより均一化するという視点からすると、導電性微粒子の基体に用いている粒子と同一粒子を用いることが好ましい。
【００４２】
本発明における非導電性粒子とは、先に記した導電性微粒子の抵抗値の範囲を超えるものを指す。即ち、５００Ω・ｃｍを超えるものであり、一般的な非導電性粒子の定義とは異なる。
【００４３】
更に、キャリアの体積固有抵抗が、１０［Ｌｏｇ（Ω・ｃｍ）］以上１６［Ｌｏｇ（Ω・ｃｍ）］以下であることで、改善効果が顕著である。体積固有抵抗が１０［Ｌｏｇ（Ω・ｃｍ）］未満の場合、非画像部でのキャリア付着が生じ好ましくない。一方、体積固有抵抗が１６［Ｌｏｇ（Ω・ｃｍ）］を超える場合、エッジ効果が許容できないレベルに悪化して好ましくない。なお、ハイレジスト計の測定可能下限を下回った場合には、実質的には体積固有抵抗値は得られず、ブレークダウンしたものとして扱うことにする。
【００４４】
本発明における体積固有抵抗の測定方法を以下に示す。
図２に示すように、電極間距離２ｍｍ、表面積２×４ｃｍの電極３２ａ、電極３２ｂを収容したフッ素樹脂製容器からなるセル３１にキャリア３３を充填し、三協パイオテク社製：タッピングマシンＰＴＭ−１型を用いて、タッピングスピード３０回／ｍｉｎにて１分間タッピング操作を行う。両極間に１０００Ｖの直流電圧を印加し、ハイレジスタンスメーター４３２９Ａ（４３２９Ａ＋ＬＪＫ  ５ＨＶＬＶＷＤＱＦＨ  ０ＨＷＨＵ；横川ヒューレットパッカード株式会社製）により直流抵抗を測定して電気抵抗率ＲΩ・ｃｍを求め、ＬｏｇＲを算出する。
【００４５】
更に、キャリアの重量平均粒径が２０（μｍ）以上６５（μｍ）以下であることで、改善効果が顕著である。これは、重量平均粒径が２０μｍ未満の場合は、粒子の均一性が低下することと、マシン側で充分使いこなす技術が確立できていないことにより、キャリア付着などの問題が生じ好ましくない。一方、６５μｍを越える場合には、画像細部の再現性が悪く精細な画像が得られないので、好ましくない。
本発明におけるキャリアの重量平均粒径は、マイクロトラック粒度分析計（日機装社製）のＳＲＡタイプを用いて測定することができる。０．７μｍ以上、１２５μｍ以下のレンジ設定で行ったものを用いた。また、分散液にはメタノールを使用し屈折率１．３３、キャリアおよび芯材の屈折率は２．４２に設定する。
【００４６】
更に、樹脂被覆層に含有される結着樹脂がシリコーン樹脂であることで、改善効果が顕著である。これは、シリコーン樹脂は表面エネルギーが低いためトナー成分のスペントがし難く、膜削れが生じるためのスペント成分の蓄積が進み難い効果が得られるためである。
【００４７】
本発明におけるシリコーン樹脂とは、一般的に知られているシリコーン樹脂全てを指し、オルガノシロキサン結合のみからなるストレートシリコーンや、アルキド、ポリエステル、エポキシ、アクリル、ウレタンなどで変性したシリコーン樹脂などが挙げられるが、これに限るものではない。例えば、市販品としてストレートシリコーン樹脂としては、信越化学製のＫＲ２７１、ＫＲ２５５、ＫＲ１５２、東レ・ダウコーニング・シリコン社製のＳＲ２４００、ＳＲ２４０６、ＳＲ２４１０等が挙げられる。この場合、シリコーン樹脂単体で用いることも可能であるが、架橋反応する他成分、帯電量調整成分等を同時に用いることも可能である。更に、変性シリコーン樹脂としては、信越化学製のＫＲ２０６（アルキド変性）、ＫＲ５２０８（アクリル変性）、ＥＳ１００１Ｎ（エポキシ変性）、ＫＲ３０５（ウレタン変性）、東レ・ダウコーニング・シリコン社製のＳＲ２１１５（エポキシ変性）、ＳＲ２１１０（アルキド変性）などが挙げられる。
【００４８】
更に、樹脂被覆層に含有される結着樹脂がアクリル樹脂であることで、改善効果が顕著である。これは、アクリル樹脂は接着性が強く脆性が低いので、耐磨耗性に非常に優れた性質を持ち、被覆膜削れや膜剥がれといった劣化が発生しづらいので、被覆層を安定的に維持することが可能であるとともに、強い接着性により導電性微粒子など被覆層中に含有する粒子を強固に保持することができる。特に、被覆層膜厚よりも大きな粒径を有する粒子の保持には強力な効果を発揮することができる。
【００４９】
本発明におけるアクリル樹脂とは、アクリル成分を有する樹脂全てを指し、特に限定するものではない。また、アクリル樹脂単体で用いることも可能であるが、架橋反応する他成分を少なくとも１つ以上同時に用いることも可能である。ここで言う架橋反応する他成分とは、例えばアミノ樹脂、酸性触媒などが挙げられるが、これに限るものではない。
ここで言うアミノ樹脂とはグアナミン、メラミン樹脂等を指すが、これらに限るものではない。また、ここで言う酸性触媒とは、触媒作用を持つもの全てを用いることができる。例えば、完全アルキル化型、メチロール基型、イミノ基型、メチロール／イミノ基型等の反応性基を有するものであるが、これらに限るものではない。
【００５０】
更に、樹脂被覆層に含有される結着樹脂がアクリル樹脂及びシリコーン樹脂であることで、改善効果が顕著である。これは、先にも記載したが、アクリル樹脂は接着性が強く脆性が低いので耐磨耗性に非常に優れた性質を持つが、その反面、表面エネルギーが高いため、スペントし易いトナーとの組み合わせでは、トナー成分スペントが蓄積することによる帯電量低下など不具合が生じる場合がある。その場合、表面エネルギーが低いためトナー成分のスペントがし難く、膜削れが生じるためのスペント成分の蓄積が進み難い効果が得られるシリコーン樹脂を併用することで、この問題を解消することができる。しかし、シリコーン樹脂は接着性が弱く脆性が高いので、耐磨耗性が悪いという弱点も有するため、この２種の樹脂の性質をバランス良く得ることが重要であり、これによりスペントがし難く耐摩耗性も有する被覆膜を得ることが可能となる。
【００５１】
本発明における樹脂被覆層に含有される結着樹脂量については、下記式で定義される含有率が０．１重量％以上１．５重量％以下の範囲が好ましい。含有率が０．１重量％未満の場合、被覆膜が殆ど無い状態となるため、被覆膜の効果が充分に発揮できず好ましくない。一方、１．５重量％を超える場合、膜厚の増加とともに膜の削れ量が増加傾向にあるため好ましくないが、これに限るものではない。ここで言う結着樹脂の含有率とは、以下の式で示すものである。
結着樹脂の含有率(重量％)＝[被覆樹脂固形分総量÷(被覆樹脂固形分総量＋芯材量)]
×１００
ここで、被覆樹脂固形分総量とは、樹脂被膜中の樹脂の総量である。
【００５２】
更に、被覆層に含まれる粒子（導電性粒子及び非導電性粒子）の平均一次粒子径（Ｄ）と、該被覆層膜厚（ｈ）が、１＜［Ｄ／ｈ］＜１０であることで、改善効果が顕著である。これは、該平均一次粒子径（Ｄ）と該被覆樹脂膜厚（ｈ）が１＜［Ｄ／ｈ］＜１０であることで、被覆膜に比べ粒子の方が凸となるので、現像剤を摩擦帯電させるための攪拌により、トナーとの摩擦あるいはキャリア同士の摩擦で、結着樹脂への強い衝撃を伴う接触を緩和することができる。これにより、帯電発生箇所である結着樹脂の膜削れも抑制することが可能となる。
【００５３】
更に、キャリア表面に被覆膜に比べ凸となる粒子が多数存在するため、キャリア同士の摩擦接触によりキャリア表面に付着したトナーのスペント成分を効率良く掻き落とすクリーニング効果も発揮し、トナースペントを防止することができる。［Ｄ／ｈ］が１以下の場合、粒子は結着樹脂中に埋もれてしまうため、効果が著しく低下し好ましくない。［Ｄ／ｈ］が１０以上の場合、粒子と結着樹脂との接触面積が少ないため充分な拘束力が得られず、該粒子が容易に脱離してしまうため好ましくない。
【００５４】
本発明における膜厚ｈは、透過型電子顕微鏡（ＴＥＭ）を用いて、キャリア断面を観察し、キャリア表面を覆う被覆層の樹脂部の厚みを測定し、その平均値から求めた。具体的には、芯材表面と粒子との間に存在する樹脂部の厚みのみを測定する。粒子間に存在する樹脂部の厚みや、無機微粒子上の樹脂部の厚みは測定には含めない。前記キャリア断面の任意の５０点測定の平均を求め厚みｈ（μｍ）とした。
【００５５】
粒子の平均一次粒子径は、被覆層を設ける前粒子の径を用を以下の方法により測定する。
ジューサーミキサーにアミノシラン（ＳＨ６０２０：東レ・ダウコーニング・シリコーン社製）３０ｍｌにトルエン溶液３００ｍｌを入れる。試料を６．０ｇを加え、ミキサー回転速度をｌｏｗにセットし３分間分散する。１０００ｍｌビーカーに予め用意されたトルエン溶液５００ｍｌの中に分散液を適量加えて希釈する。希釈液はホモジナイザーにて常に攪拌を続ける。超遠心式自動粒度分布測定装置ＣＡＰＡ−７００（堀場製作所製）にて体積平均粒径を測定する。
測定条件
回転速度：２０００ｒｐｍ
最大粒度：２．０μｍ
最小粒度：０．１μｍ
粒度間隔：０．１μｍ
分散媒粘度：０．５９ｍＰａ・ｓ
分散媒密度：０．８７ｇ／ｃｍ３
粒子密度：無機微粒子の密度は乾式自動嵩密度計アキュピック１３３０（島津製作所
社製）を用い測定した真比重値を入力
【００５６】
更に、キャリアの１０００（１０３／４π・Ａ／ｍ）（１ＫＯｅ）における磁気モーメントが、４０（Ａｍ２／ｋｇ）以上９０（Ａｍ２／ｋｇ）以下であることで、改善効果が顕著である。これは、この範囲とすることで、キャリア粒子間の保持力が適正に保たれるので、キャリアまたは現像剤へのトナーの分散（混ざり）が素早く良好となるが、１ＫＯｅにおける磁気モーメントが４０Ａｍ２／ｋｇ未満の場合は、磁気モーメント不足によりキャリア付着が生じ好ましくない。一方、１ＫＯｅにおける磁気モーメントが９０Ａｍ２／ｋｇを超える場合には、現像時に形成する現像剤の穂が硬くなり過ぎるため、画像細部の再現性が悪く精細な画像が得られないので好ましくない。
【００５７】
前記磁気モーメントは、以下のようにして測定することができる。Ｂ−Ｈトレーサー（ＢＨＵ−６０／理研電子（株）製）を使用し、円筒セル（内径７ｍｍ、高さ１０ｍｍ）にキャリア芯材粒子１．０ｇを詰めて装置にセットする。磁場を徐々に大きくし３０００エルステッドまで変化させ、次に徐々に小さくして零にした後、反対向きの磁場を徐々に大きくし３０００エルステッドとする。更に徐々に磁場を小さくして零にした後、最初と同じ方向に磁場をかける。このようにして、Ｂ−Ｈカーブを図示し、その図より１０００エルステッドの磁気モーメントを算出する。
【００５８】
長期にわたり色汚れを防止するためには、芯材表面に樹脂被覆層を有するキャリアであって、該樹脂被覆層中に、白色導電性微粒子を含有し、該白色微粒子の粉体色調がＬは７０以上、ｂは−１０以上１０以下であることを特徴とする電子写真用キャリアを用いるのが好ましい。
【００５９】
該白色微粒子の粉体色調がＬは７０以上、更に好ましくは８０以上９８以下、特に好ましくは８５以上９５以下である。ｂは−１０以上１０以下、更に好ましくは−５以上５以下、特に好ましくは−１以上３以下である。このような白色導電性微粒子を含有することで、抵抗調整効果を発揮すると共に、長期使用で特に問題となる色汚れの問題を大幅に改善する事ができる。粉体色調Ｌが７０未満の場合には白色度が十分に高くない為にキャリアから外れトナーと共に定着された時にトナーの色を濁してしまう。又ｂが−１０未満、１０より大きい時には彩度が大きくなってしまい、キャリアから外れトナーと共に定着された際にトナーの色を汚してしまう。
【００６０】
粉体色調は以下の方法で測定することができる。
上皿天秤で６ｇを取る。成形ダイス上に白紙を敷き、ステンレスリングを置きそこへ秤量した試料を入れ押さえ金具を乗せる。小型自動プレス機を用いてプレスし標準版により標準調整した色差計にてＬ、ｂを読み取る。
測色計
（日本電色工業（株）製  Ｚ−１００１８Ｐ又は同等以上の性能を有する測定器）
ステンレスリング（内径４０ｍｍφ、高さ１８ｍｍ）
【００６１】
本発明でいうキャリアの芯材としては、電子写真用二成分キャリアとして公知のもの、例えば、フェライト、Ｃｕ−Ｚｎフェライト、Ｍｎフェライト、Ｍｎ−Ｍｇフェライト、Ｍｎ−Ｍｇ−Ｓｒフェライト、マグネタイト、鉄、ニッケル等キャリアの用途、使用目的に合わせ適宜選択して用いればよく、例に限るものではない。
【００６２】
更に、少なくとも、結着樹脂と着色剤とからなるトナーと、本発明のキャリアとを組み合わせた静電潜像現像用現像剤とすることで、改善効果が顕著である。これは、本発明のキャリアは高精細な画像が得られ、更に高寿命であるため、本発明のキャリアを用いた現像剤は優れた品質を得ることができる。特に離型剤を含有するトナーと組合わせたときに、本発明のキャリアは高寿命であるため好ましい。
【００６３】
更に、トナーがカラートナーであることで、改善効果が顕著である。これは、本発明のキャリアは、被覆層にカーボンブラックを含有していないので、膜削れ等に伴うカーボンブラックによる画像の色汚れを生じない。従って、色再現性が重要視されたカラー現像剤に非常に向いている。ここで言うカラートナーとは、一般的にカラー単色で用いられるカラートナーだけではなく、フルカラー用として用いられるイエロー、マゼンダ、シアン、レッド、グリーン、ブルーなどが挙げられる。
【００６４】
ここで、本発明におけるトナーについて詳しく説明する。本発明でいうトナーとは、モノクロトナー、カラートナー、フルカラートナーを問わず、一般的にいうトナー全てを含む。例えば、従来より用いられている混練粉砕型のトナーや、近年用いられるようになってきた多種の重合トナーなどが挙げられる。更に、離型剤を有するいわゆるオイルレストナーも用いることができる。一般的に、オイルレストナーは離型剤を含有するため、この離型剤がキャリア表面に移行するいわゆるスペントが生じやすいが、本発明のキャリアは耐スペント性が優れているため、長期にわたり良好な品質を維持できる。特にオイルレスフルカラートナーにおいては、結着樹脂が軟らかいため一般的にスペントし易いと言われるが、本発明のキャリアは非常に向いていると言える。
【００６５】
本発明におけるトナーに用いる結着樹脂としては、公知のものが使用できる。例えばポリスチレン、ポリ−ｐ−スチレン、ポリビニルトルエン等のスチレン及びその置換体の単重合体、スチレン−ｐ−クロルスチレン共重合体、スチレン−プロピレン共重合体、スチレン−ビニルトルエン共重合体、スチレン−アクリル酸メチル共重合体、スチレン−アクリル酸エチル共重合体、スチレン−メタアクリル酸共重合体、スチレン−メタアクリル酸メチル共重合体、スチレン−メタアクリル酸エチル共重合体、スチレン−メタアクリル酸ブチル共重合体、スチレン−α−クロルメタアクリル酸メチル共重合体、スチレン−アクリロニトリル共重合体、スチレン−ビニルメチルエーテル共重合体、スチレン−ビニルメチルケトン共重合体、スチレン−ブタジエン共重合体、スチレン−イソプロピル共重合体、スチレン−マレイン酸エステル共重合体等のスチレン系共重合体、ポリチメルメタクリレート、ポリブチルメタクリレート、ポリ塩化ビニル、ポリ酢酸ビニル、ポリエチレン、ポリエステル、ポリウレタン、エポキシ樹脂、ポリビニルブチラール、ポリアクリル酸樹脂、ロジン、変性ロジン、テルペン樹脂、フェノール樹脂、脂肪族又は芳香族炭化水素樹脂、芳香族系石油樹脂などが単独あるいは混合して使用できる。
【００６６】
そして、圧力定着用結着樹脂としては、公知のものを混合して使用できる。例えば、低分子量ポリエチレン、低分子量ポリプロピレンなどのポリオレフィン、エチレン−アクリル酸共重合体、エチレン−アクリル酸エステル共重合体、スチレン−メタクリル酸共重合体、エチレン−メタクリル酸エステル共重合体、エチレン−塩化ビニル共重合体、エチレン−酢酸ビニル共重合体、アイオノマー樹脂等のオレフィン共重合体、エポキシ樹脂、ポリエステル樹脂、スチレン−ブタジエン共重合体、ポリビニルピロリドン、メチルビニルエーテル−無水マレイン酸、マレイン酸変性フェノール樹脂、フェノール変性テルペン樹脂などが単独あるいは混合して使用でき、これにら限られるものではない。
【００６７】
本発明のカラートナー等のトナーに用いられる着色剤としては、イエロー、マゼンタ、シアン、ブラック各色のトナーを得ることが可能な公知の顔料や染料全てが使用でき、ここで挙げるものに限らない。例えば、黄色顔料としては、カドミウムイエロー、ミネラルファストイエロー、ニッケルチタンイエロー、ネーブルスイエロー、ナフトールイエローＳ、ハンザイエローＧ、ハンザイエロー１０Ｇ、ベンジジンイエローＧＲ、キノリンイエローレーキ、パーマネントイエローＮＣＧ、タートラジンレーキが挙げられる。
【００６８】
橙色顔料としては、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫが挙げられる。
【００６９】
赤色顔料としては、ベンガラ、カドミウムレッド、パーマネントレッド４Ｒ、リソールレッド、ピラゾロンレッド、ウォッチングレッドカルシウム塩、レーキレッドＤ、ブリリアントカーミン６Ｂ、エオシンレーキ、ローダミンレーキＢ、アリザリンレーキ、ブリリアントカーミン３Ｂが挙げられる。
【００７０】
紫色顔料としては、ファストバイオレットＢ、メチルバイオレットレーキが挙げられる。
青色顔料としては、コバルトブルー、アルカリブルー、ビクトリアブルーレーキ、フタロシアニンブルー、無金属フタロシアニンブルー、フタロシアニンブルー部分塩素化物、ファーストスカイブルー、インダンスレンブルーＢＣが挙げられる。
【００７１】
緑色顔料としては、クロムグリーン、酸化クロム、ピグメントグリーンＢ、マラカイトグリーンレーキ、等がある。
黒色顔料としては、カーボンブラック、オイルファーネスブラック、チャンネルブラック、ランプブラック、アセチレンブラック、アニリンブラック等のアジン系色素、金属塩アゾ色素、金属酸化物、複合金属酸化物が挙げられる。
また、これら着色剤は１種または２種以上を使用することができる。
【００７２】
更に、本発明で用いるトナーには上記結着樹脂、着色剤の他に、定着助剤を含有することもできる。これにより、定着ロールにトナー固着防止用オイルを塗布しない定着システム、いわゆるオイルレスシステムにおいても使用できる。定着助剤としては、公知のものが使用できる。例えば、ポリエチレン、ポリプロピレン等のポリオレフィン、脂肪酸金属塩、脂肪酸エステル、パラフィンワックス、アミド系ワックス、多価アルコールワックス、シリコーンワニス、カルナウバワックス、エステルワックス等が使用でき、これらに限られるものではない。
【００７３】
本発明のカラートナー等のトナーには必要に応じ帯電制御剤をトナー中に含有させることができる。例えば、ニグロシン、炭素数２〜１６のアルキル基を含むアジン系染料（特公昭４２−１６２７号公報）、塩基性染料（例えばＣ．Ｉ．Ｂａｓｉｃ  Ｙｅｌｌｏ  ２（Ｃ．Ｉ．４１０００）、Ｃ．Ｉ．Ｂａｓｉｃ  Ｙｅｌｌｏ  ３、Ｃ．Ｉ．Ｂａｓｉｃ  Ｒｅｄ  １（Ｃ．Ｉ．４５１６０）、Ｃ．Ｉ．Ｂａｓｉｃ  Ｒｅｄ  ９（Ｃ．Ｉ．４２５００）、Ｃ．Ｉ．Ｂａｓｉｃ  Ｖｉｏｌｅｔ  １（Ｃ．Ｉ．４２５３５）、Ｃ．Ｉ．Ｂａｓｉｃ  Ｖｉｏｌｅｔ  ３（Ｃ．Ｉ．４２５５５）、Ｃ．Ｉ．Ｂａｓｉｃ  Ｖｉｏｌｅｔ  １０（Ｃ．Ｉ．４５１７０）、Ｃ．Ｉ．Ｂａｓｉｃ  Ｖｉｏｌｅｔ  １４（Ｃ．Ｉ．４２５１０）、Ｃ．Ｉ．Ｂａｓｉｃ  Ｂｌｕｅ  １（Ｃ．Ｉ．４２０２５）、Ｃ．Ｉ．Ｂａｓｉｃ  Ｂｌｕｅ  ３（Ｃ．Ｉ．５１００５）、Ｃ．Ｉ．Ｂａｓｉｃ  Ｂｌｕｅ  ５（Ｃ．Ｉ．４２１４０）、Ｃ．Ｉ．Ｂａｓｉｃ  Ｂｌｕｅ  ７（Ｃ．Ｉ．４２５９５）、Ｃ．Ｉ．Ｂａｓｉｃ  Ｂｌｕｅ  ９（Ｃ．Ｉ．５２０１５）、Ｃ．Ｉ．Ｂａｓｉｃ  Ｂｌｕｅ  ２４（Ｃ．Ｉ．５２０３０）、Ｃ．Ｉ．Ｂａｓｉｃ  Ｂｌｕｅ２５（Ｃ．Ｉ．５２０２５）、Ｃ．Ｉ．Ｂａｓｉｃ  Ｂｌｕｅ  ２６（Ｃ．Ｉ．４４０４５）、Ｃ．Ｉ．Ｂａｓｉｃ  Ｇｒｅｅｎ  １（Ｃ．Ｉ．４２０４０）、Ｃ．Ｉ．Ｂａｓｉｃ  Ｇｒｅｅｎ  ４（Ｃ．Ｉ．４２０００）など、これらの塩基性染料のレーキ顔料、Ｃ．Ｉ．Ｓｏｌｖｅｎｔ  Ｂｌａｃｋ  ８（Ｃ．Ｉ．２６１５０）、ベンゾイルメチルヘキサデシルアンモニウムクロライド、デシルトリメチルクロライド、等の４級アンモニウム塩、或いはジブチル又はジオクチルなどのジアルキルスズ化合物、ジアルキルスズボレート化合物、グアニジン誘導体、アミノ基を含有するビニル系ポリマー、アミノ基を含有する縮合系ポリマー等のポリアミン樹脂、特公昭４１−２０１５３号公報、特公昭４３−２７５９６号公報、特公昭４４−６３９７号公報、特公昭４５−２６４７８号公報に記載されているモノアゾ染料の金属錯塩、特公昭５５−４２７５２号公報、特公昭５９−７３８５号公報に記載されているサルチル酸、ジアルキルサルチル酸、ナフトエ酸、ジカルボン酸のＺｎ、Ａｌ、Ｃｏ、Ｃｒ、Ｆｅ等の金属錯体、スルホン化した銅フタロシアニン顔料、有機ホウ素塩類、含フッ素四級アンモニウム塩、カリックスアレン系化合物等が挙げられる。ブラック以外のカラートナーは、当然目的の色を損なう帯電制御剤の使用は避けるべきであり、白色のサリチル酸誘導体の金属塩等が好適に使用される。
【００７４】
外添剤については、シリカや酸化チタン、アルミナ、炭化珪素、窒化珪素、窒化ホウ素等の無機微粒子や樹脂微粒子を母体トナー粒子に外添することにより転写性、耐久性をさらに向上させている。転写性や耐久性を低下させるワックスをこれらの外添剤で覆い隠すこととトナー表面が微粒子で覆われることによる接触面積が低下することによりこの効果が得られる。これらの無機微粒子はその表面が疎水化処理されていることが好ましく、疎水化処理されたシリカや酸化チタン、といった金属酸化物微粒子が好適に用いられる。
【００７５】
樹脂微粒子としては、ソープフリー乳化重合法により得られた平均粒径０．０５〜１μｍ程度のポリメチルメタクリレートやポリスチレン微粒子が好適に用いられる。
さらに、疎水化処理されたシリカ及び疎水化処理された酸化チタンを併用し、疎水化処理されたシリカの外添量より疎水化処理された酸化チタンの外添量を多くすることにより湿度に対する帯電の安定性にも優れたトナーとすることができる。
【００７６】
上記の無機微粒子と併用して、比表面積２０〜５０ｍ２／ｇのシリカや平均粒径がトナーの平均粒径の１／１００〜１／８である樹脂微粒子のように従来用いられていた外添剤より大きな粒径の外添剤をトナーに外添することにより耐久性を向上させることができる。これはトナーが現像装置内でキャリアと混合・攪拌され帯電し現像に供される過程でトナーに外添された金属酸化物微粒子等の外添剤は母体トナー粒子に埋め込まれていく傾向にあるが、これらの金属酸化物微粒子より大きな粒径の外添剤をトナーに外添することにより金属酸化物微粒子が埋め込まれることを抑制することができるためである。上記した無機微粒子や樹脂微粒子はトナー中に含有（内添）させることにより外添した場合より効果は減少するが転写性や耐久性を向上させる効果が得られるとともにトナーの粉砕性を向上させることができる。また、外添と内添を併用することにより外添した微粒子が埋め込まれることを抑制することができるため優れた転写性が安定して得られるとともに耐久性も向上する。
【００７７】
なお、ここで用いる疎水化処理剤の代表例としては以下のものが挙げられる。ジメチルジクロルシラン、トリメチルクロルシラン、メチルトリクロルシラン、アリルジメチルジクロルシラン、アリルフェニルジクロルシラン、ベンジルジメチルクロルシラン、ブロムメチルジメチルクロルシラン、α−クロルエチルトリクロルシラン、ｐ−クロルエチルトリクロルシラン、クロルメチルジメチルクロルシラン、クロルメチルトリクロルシラン、ｐ−クロルフェニルトリクロルシラン、３−クロルプロピルトリクロルシラン、３−クロルプロピルトリメトキシシラン、ビニルトリエトキシシラン、ビニルメトキシシラン、ビニル−トリス（β−メトキシエトキシ）シラン、γ−メタクリルオキシプロピルトリメトキシシラン、ビニルトリアセトキシシラン、ジビニルジクロルシラン、ジメチルビニルクロルシラン、オクチル−トリクロルシラン、デシル−トリクロルシラン、ノニル−トリクロルシラン、（４−ｔ−プロピルフェニル）−トリクロルシラン、（４−ｔ−ブチルフェニル）−トリクロルシラン、ジベンチル−ジクロルシラン、ジヘキシル−ジクロルシラン、ジオクチル−ジクロルシラン、ジノニル−ジクロルシラン、ジデシル−ジクロルシラン、ジドデシル−ジクロルシラン、ジヘキサデシル−ジクロルシラン、（４−ｔ−ブチルフェニル）−オクチル−ジクロルシラン、ジオクチル−ジクロルシラン、ジデセニル−ジクロルシラン、ジノネニル−ジクロルシラン、ジ−２−エチルヘキシル−ジクロルシラン、ジ−３，３−ジメチルベンチル−ジクロルシラン、トリヘキシル−クロルシラン、トリオクチル−クロルシラン、トリデシル−クロルシラン、ジオクチル−メチル−クロルシラン、オクチル−ジメチル−クロルシラン、（４−ｔ−プロピルフェニル）−ジエチル−クロルシラン、オクチルトリメトキシシラン、ヘキサメチルジシラザン、ヘキサエチルジシラザン、ジエチルテトラメチルジシラザン、ヘキサフェニルジシラザン、ヘキサトリルジシラザン等。この他チタネート系カップリング剤、アルミニウム系カップリング剤も使用可能である。この他、クリーニング性の向上等を目的とした外添剤として、脂肪酸金属塩やポリフッ化ビニリデンの微粒子等の滑剤等も併用可能である。
【００７８】
本発明のトナー製造法は粉砕法、重合法など従来公知の方法全てが適用できる。例えば粉砕法の場合、トナーを混練する装置としては、バッチ式の２本ロール、バンバリーミキサーや連続式の２軸押出し機、例えば神戸製鋼所社製ＫＴＫ型２軸押出し機、東芝機械社製ＴＥＭ型２軸押出し機、ＫＣＫ社製２軸押出し機、池貝鉄工社製ＰＣＭ型２軸押出し機、栗本鉄工所社製ＫＥＸ型２軸押出し機や、連続式の１軸混練機、例えばブッス社製コ・ニーダ等が好適に用いられる。以上により得られた溶融混練物は冷却した後粉砕されるが、粉砕は、例えば、ハンマーミルやロートプレックス等を用いて粗粉砕し、更にジェット気流を用いた微粉砕機や機械式の微粉砕機などを使用することができる。
【００７９】
粉砕は、平均粒径が３〜１５μｍになるように行うのが望ましい。さらに、粉砕物は風力式分級機等により、５〜２０μｍに粒度調整されることが好ましい。次いで、外添剤の母体トナーへ外添が行われるが、母体トナーと外添剤をミキサー類を用い混合・攪拌することにより外添剤が解砕されながらトナー表面に被覆される。この時、無機微粒子や樹脂微粒子等の外添剤が均一にかつ強固に母体トナーに付着させることが耐久性の点で重要である。以上はあくまでも例でありこれに限るものではない。
【００８０】
本発明の現像剤は、例えば図３に示すようなプロセスカートリッジを備えた画像形成装置に於いて使用することができる。
本発明においては、感光体、帯電手段、現像手段及びクリーニング手段等の構成要素のうち、複数のものをプロセスカートリッジとして一体に結合して構成し、このプロセスカートリッジを複写機やプリンター等の画像形成装置本体に対して着脱可能に構成する。
【００８１】
図３に示したプロセスカートリッジは、感光体、帯電手段、現像手段、クリーニング手段を備えている。動作を説明すると、感光体が所定の周速度で回転駆動される。感光体は回転過程において、帯電手段によりその周面に正または負の所定電位の均一帯電を受け、次いで、スリット露光やレーザービーム走査露光等の像露光手段からの画像露光光を受け、こうして感光体の周面に静電潜像が順次形成され、形成された静電潜像は、次いで現像手段によりトナ−現像され、現像されたトナー像は、給紙部から感光体と転写手段との間に感光体の回転と同期されて給送された転写材に、転写手段により順次転写されていく。像転写を受けた転写材は感光体面から分離されて像定着手段へ導入されて像定着され、複写物（コピー）として装置外へプリントアウトされる。像転写後の感光体の表面は、クリーニング手段によって転写残りトナーの除去を受けて清浄面化され、更に除電された後、繰り返し画像形成に使用される。
【実施例】
【００８２】
次に、実施例および比較例をあげて本発明をさらに具体的に説明するが、本発明はこれらに限定されるものではない。なお部は重量基準である。
【００８３】
［実施例１］
（導電性微粒子の製造−１）
酸化アルミニウム（平均一次粒径０．３５μｍ）２００ｇを水２．５リットルに分散させ水懸濁液とした。この懸濁液を８０℃に加温保持した。別途用意した塩化インジウム（ＩｎＣｌ３）７５ｇを２Ｎ塩酸８００ミリリットルに溶かした溶液と１２重量％アンモニア水とを懸濁液のｐＨを７〜８に保持するように滴下した。滴下終了後、処理懸濁液を濾過、洗浄し、得られた処理顔料のケーキを１２０℃で乾燥した。
次いで得られた乾燥粉末を窒素ガス気流中（１リットル／分）で５００℃にて１．５時間熱処理して、目的とする導電性微粒子を得た。
【００８４】
（キャリアの製造）
・シリコーン樹脂溶液                                          １３２．２部
［固形分２３重量％（ＳＲ２４１０：東レ・ダウコーニング・シリコーン社製）］
・アミノシラン                                                  ０．６６部
［固形分１００重量％（ＳＨ６０２０：東レ・ダウコーニング・シリコーン社製）］
・上記導電性微粒子                                                  ３１部
［基体：アルミナ、表面処理；酸化インジウム、粒径：０．３５μｍ、吸油量：
２５ｍｌ／１００ｇ、粒子粉体比抵抗：３．９Ω・ｃｍ］
・トルエン                                                        ３００部
をホモミキサーで１０分間分散し、シリコーン樹脂被覆膜形成溶液を得た。芯材として平均粒径；３５μｍの焼成フェライト粉を用い、上記被覆膜形成溶液を芯材表面に膜厚０．１５μｍになるように、スピラコーター（岡田精工社製）によりコーター内温度４０℃で塗布し乾燥した。得られたキャリアを電気炉中にて３００℃で１時間放置して焼成した。冷却後フェライト粉バルクを目開き６３μｍの篩を用いて解砕し、樹脂被覆層中の導電性微粒子含有率：５０重量％、Ｄ／ｈ：２．３、体積固有抵抗：１３．２Ｌｏｇ（Ω・ｃｍ）、磁気モーメント：６８Ａｍ２／ｋｇ、重量平均粒径：３５μｍの［キャリア１］を得た。
【００８５】
芯材の平均粒径測定については、キャリアの重量平均粒径と同様に、マイクロトラック粒度分析計（日機装株式会社）のＳＲＡタイプを使用し、０．７［μｍ］以上、１２５［μｍ］以下のレンジ設定で行ったものを用いた。また、分散液にはメタノールを使用し屈折率１．３３、キャリアおよび芯材の屈折率は２．４２に設定する。
樹脂被覆膜厚測定は、詳細は前述したように透過型電子顕微鏡にてキャリア断面を観察することにより、キャリア表面を覆う被覆膜を観察することができるため、その膜厚の平均値をもって膜厚とした。
【００８６】
（トナーの製造）
・結着樹脂  ：ポリエステル樹脂                            １００部
数平均分子量（Ｍｎ）  ；  ３８００
重量均分子量（Ｍｗ）  ；  ２００００
ガラス転移点（Ｔｇ）  ；  ６０℃
軟化点                ；  １２２℃
・着色剤    ：アゾ系イエロー顔料                              ５部
Ｃ．Ｉ．Ｐ．Ｙ．１８０
・帯電制御剤：サリチル酸亜鉛                                  ２部
・離型剤    ：カルナウバワックス                              ３部
融点  ；  ８２℃
をヘンシェルミキサーにより混合し、２本ロールで１２０℃で４０分溶融混練し、冷却後、ハンマーミルで粗粉砕後、エアージェット粉砕機で微粉砕し得られた微粉末を分級して重量平均粒径５μｍのトナー母体粒子を作った。さらに、このトナー母体１００部に対し、表面を疎水化処理したシリカ：１部、表面を疎水化処理した酸化チタン：１部を添加し、ヘンシェルミキサーで混合することでイエロートナーである［トナー１］を得た。
こうして得た［トナー１］７部と［キャリア１］９３部を混合攪拌し、トナー濃度７重量％の現像剤を得、キャリア付着、エッジ効果、画像の精細性、耐久性（帯電低下量、抵抗変化量）を評価した。結果を表１に示す。
【００８７】
以下に実施例における評価の方法及び条件を示す。
〈キャリア付着〉
市販のデジタルフルカラープリンター（リコー社製ＩＰＳｉＯ  ＣＸ８２００）改造機に現像剤をセットし、地肌ポテンシャルを１５０Ｖに固定し、無画像チャートを現像した感光体表面に付着しているキャリア個数をルーペ観察により５視野カウントし、その平均の１００ｃｍ２当たりのキャリア付着個数をもってキャリア付着量とした。
評価は、◎：２０個以下、○：２１個以上６０個以下、△：６１個以上８０個以下、×：８１個以上とし、◎、○、△を合格とし×を不合格とした。
【００８８】
〈エッジ効果〉
市販のデジタルフルカラープリンター（リコー社製ＩＰＳｉＯ  ＣＸ８２００）改造機に現像剤をセットし、大面積の画像を有するテストパターンを出力する。こうして得た画像パターン中央部の画像濃度の薄さ具合と、端部の濃さ具合の差を次のようにランクわけした。
差がないものを◎、若干差があるものを○、差はあるが許容できるものを△、許容できないレベルまで差が生じているものを×とし、◎、○、△を合格とし×を不合格とした。
【００８９】
〈画像の精細性〉
画像の精細性については、文字画像部の再現性によって評価した。評価方法は、市販のデジタルフルカラープリンター（リコー社製ＩＰＳｉＯ  ＣＸ  ８２００）改造機に現像剤をセットし、画像面積５％の文字チャート（１文字の大きさ；２ｍｍ×２ｍｍ程度）を出力し、その文字再現性を画像により評価し、次のようにランク分けした。
◎：非常に良好、○：良好、△：許容、×：実用上使用できないレベル
◎、○、△を合格とし×を不合格とした。
【００９０】
〈耐久性〉
市販のデジタルフルカラープリンター（リコー社製ＩＰＳｉＯ  ＣＸ  ８２００）改造機に現像剤をセットし、単色による１００，０００枚のランニング評価を行った。そして、このランニングを終えたキャリアの帯電低下量、抵抗低下量をもって判断した。
【００９１】
ここでいう帯電低下量とは、初期のキャリア９３重量％に対しトナー７重量％の割合で混合し摩擦帯電させたサンプルを、一般的なブローオフ法［東芝ケミカル（株）製：ＴＢ−２００］にて測定した帯電量（Ｑ１）から、ランニング後の現像剤中のトナーを前記ブローオフ装置にて除去し得たキャリアを、前記方法と同様の方法で測定した帯電量（Ｑ２）を差し引いた量のことを言い、目標値は１０．０（μｃ／ｇ）以内である。また、帯電量の低下の原因はキャリア表面へのトナースペントであるため、このトナースペントを減らすことで、帯電量低下を抑えることができる。
【００９２】
ここでいう抵抗低下量とは、初期のキャリアを詳しくは前述したように抵抗計測平行電極：ギャップ２ｍｍの電極間に投入し、ＤＣ１０００Ｖを印加し、３０ｓｅｃ後の抵抗値をハイレジスト計で計測した値を体積抵抗率に変換した値（Ｒ１）から、ランニング後の現像剤中のトナーを前記ブローオフ装置にて除去し得たキャリアを、前記抵抗測定方法と同様の方法で測定した値（Ｒ２）を差し引いた量のことを言い、目標値は絶対値で３．０〔Ｌｏｇ（Ω・ｃｍ）〕以内である。また、抵抗変化の原因は、キャリアの結着樹脂膜の削れ、トナー成分のスペント、キャリア被覆膜中の大粒子脱離などであるため、これらを減らすことで、抵抗変化量を抑えることができる。
【００９３】
［実施例２］
（導電性微粒子の製造−２）
酸化アルミニウム（平均一次粒径０．３５μｍ）２００ｇを水２．５リットルに分散させて水懸濁液とした。この懸濁液を８０℃に加温保持した。引き続き別途用意した塩化インジウム（ＩｎＣｌ３）７５ｇおよび塩化第二スズ（ＳｎＣｌ４・５Ｈ２Ｏ）１０ｇを２Ｎ塩酸８００ミリリットルに溶かした溶液と１２重量％アンモニア水とを懸濁液のｐＨを７〜８に保持するように滴下した。滴下終了後、処理懸濁液を濾過、洗浄し、得られた処理顔料のケーキを１２０℃で乾燥した。
次いで得られた乾燥粉末を窒素ガス気流中（１リットル／分）で５００℃にて１．５時間熱処理して、目的とする白色導電性粉末を得た。
【００９４】
（キャリアの製造）
被覆層処方を以下に記す、キャリアの製造において使用する導電性微粒子を上記（導電性微粒子の製造−２）で得られた物を使用した以外は実施例１と同様にして、樹脂被覆層中の導電性微粒子含有率：５０重量％、Ｄ／ｈ：２．３、体積固有抵抗：１３．０Ｌｏｇ（Ω・ｃｍ）、磁気モーメント：６８Ａｍ２／ｋｇ、重量平均粒径：３５μｍの［キャリア２］を得た。
・シリコーン樹脂溶液                                          １３２．２部
［固形分２３重量％（ＳＲ２４１０：東レ・ダウコーニング・シリコーン社製）］
・アミノシラン                                                  ０．６６部
［固形分１００重量％（ＳＨ６０２０：東レ・ダウコーニング・シリコーン社製）］
・導電性粒子２                                                      ３１部
［基体：アルミナ，表面処理；二酸化スズを含む酸化インジウム，粒径：０．３５μｍ，吸油量：２５ｍｌ／１００ｇ，粒子粉体比抵抗：３．７Ω・ｃｍ］      
・トルエン                                                        ３００部
こうして得た［キャリア２］と［トナー１］を、実施例１と同様の方法により現像剤化し評価を行った。結果を表１に示す。
【００９５】
［実施例３］
（導電性微粒子の製造−３）
酸化アルミニウム（平均一次粒径０．３５μｍ）２００ｇを水２．５リットルに分散させて水懸濁液とした。この懸濁液を８０℃に加温保持した。別途用意した塩化第二スズ（ＳｎＣｌ４・５Ｈ２Ｏ）２５ｇを２Ｎ塩酸２００ミリリットルに溶かした溶液と１２重量％アンモニア水とを、懸濁液のｐＨを７〜８に保持するように添加した。引き続き別途用意した塩化インジウム（ＩｎＣｌ３）７５ｇおよび塩化第二スズ（ＳｎＣｌ４・５Ｈ２Ｏ）１０ｇを２Ｎ塩酸８００ミリリットルに溶かした溶液と１２重量％アンモニア水とを懸濁液のｐＨを７〜８に保持するように滴下した。滴下終了後、処理懸濁液を濾過、洗浄し、得られた処理顔料のケーキを１２０℃で乾燥した。
次いで得られた乾燥粉末を窒素ガス気流中（１リットル／分）で５００℃にて１．５時間熱処理して、目的とする白色導電性粉末を得た。
【００９６】
（キャリアの製造）
被覆層処方を以下に記す、キャリアの製造において使用する導電性微粒子を上記（導電性微粒子の製造−３）で得られた物を使用した以外は実施例１と同様にして、樹脂被覆層中の導電性微粒子含有率：５０重量％、Ｄ／ｈ：２．３、体積固有抵抗：１２．５Ｌｏｇ（Ω・ｃｍ）、磁気モーメント：６８Ａｍ２／ｋｇ、重量平均粒径３５：μｍの［キャリア３］を得た。
・シリコーン樹脂溶液                                          １３２．２部
［固形分２３重量％（ＳＲ２４１０：東レ・ダウコーニング・シリコーン社製）］
・アミノシラン                                                  ０．６６部
［固形分１００重量％（ＳＨ６０２０：東レ・ダウコーニング・シリコーン社製）］
・導電性微粒子                                                      ３１部
［基体：アルミナ、表面処理；下層＝二酸化スズ／上層＝二酸化スズを含む酸化イン
ジウム、粒径：０．３５μｍ、吸油量：２５ｍｌ／１００ｇ、粒子粉体比抵抗：
３．５Ω・ｃｍ］
・トルエン                                                        ３００部
こうして得た［キャリア３］と［トナー１］を、実施例１と同様の方法により現像剤化し評価を行った。結果を表１に示す。
【００９７】
［実施例４］
・アクリル樹脂溶液（固形分５０重量％）                    ９１．３部
・グアナミン溶液（固形分７０重量％）                      ２８．３部
・酸性触媒（固形分４０重量％）                            ０．５２部
・導電性微粒子［実施例３で用いた導電性微粒子］            ６５．７部
・トルエン                                                  ８００部
をホモミキサーで１０分間分散し、アクリル樹脂被覆膜形成溶液を得た。芯材として平均粒径；３５μｍの焼成フェライト粉を用い、上記被覆膜形成溶液を芯材表面に膜厚０．１５μｍになるように、スピラコーター（岡田精工社製）によりコーター内温度４０℃で塗布し乾燥した。得られたキャリアを電気炉中にて１５０℃で１時間放置して焼成した。冷却後フェライト粉バルクを目開き６３μｍの篩を用いて解砕し、樹脂被覆層中の導電性微粒子含有率：５０重量％、Ｄ／ｈ：２．３、体積固有抵抗：１２．４Ｌｏｇ（Ω・ｃｍ）、磁気モーメント：６８Ａｍ２／ｋｇ、重量平均粒径：３５μｍの［キャリア４］を得た。
こうして得た［キャリア４］と［トナー１］を、実施例１と同様の方法により現像剤化し評価を行った。結果を表１に示す。
【００９８】
［実施例５］
キャリアの被覆層処方を以下に記す。
・アクリル樹脂溶液（固形分５０重量％）                          ３９．７部
・グアナミン溶液（固形分７０重量％）                            １２．４部
・酸性触媒（固形分４０重量％）                                  ０．２２部
・シリコーン樹脂溶液                                          １８５．８部
［固形分２０重量％（ＳＲ２４１０：東レ・ダウコーニング・シリコーン社製）］
・アミノシラン                                                  ０．４２部
［固形分１００重量％（ＳＨ６０２０：東レ・ダウコーニング・シリコーン社製）］
・導電性微粒子［実施例３で用いた導電性微粒子］                  ６６．２部
・トルエン                                                        ８００部
をホモミキサーで１０分間分散し、シリコーン・アクリル樹脂被覆膜形成溶液を得た。芯材として平均粒径；３５μｍの焼成フェライト粉を用い、上記被覆膜形成溶液を芯材表面に膜厚０．１５μｍになるように、スピラコーター（岡田精工社製）によりコーター内温度４０℃で塗布し乾燥した。得られたキャリアを電気炉中にて１５０℃で１時間放置して焼成した。冷却後フェライト粉バルクを目開き６３μｍの篩を用いて解砕し、樹脂被覆層中の導電性微粒子含有率：５０重量％、Ｄ／ｈ：２．３、体積固有抵抗：１２．５Ｌｏｇ（Ω・ｃｍ）、磁気モーメント：６８Ａｍ２／ｋｇ、重量平均粒径：３５μｍの［キャリア５］を得た。
こうして得た［キャリア５］と［トナー１］を、実施例１と同様の方法により現像剤化し評価を行った。結果を表１に示す。
【００９９】
［実施例６］
実施例５において、導電性微粒子の基体を酸化チタンに変更したこと以外は実施例５と同様にして、樹脂被覆層中の導電性微粒子含有率：５０重量％、Ｄ／ｈ：２．３、体積固有抵抗：１１．２Ｌｏｇ（Ω・ｃｍ）、磁気モーメント：６８Ａｍ２／ｋｇ、重量平均粒径：３５μｍの［キャリア６］を得た。
導電性微粒子物性［実施例５の基体を平均一次粒子径０．３４μｍの酸化チタンに変更した。吸油量：２５ｍｌ／１００ｇ、粒子粉体比抵抗：２．１Ω・ｃｍ］
こうして得た［キャリア６］と［トナー１］を、実施例１と同様の方法により現像剤化し、評価を行った。結果を表１に示す。
【０１００】
［実施例７］
実施例５において、導電性微粒子の基体を酸化亜鉛に変更したこと以外は実施例５と同様にして、樹脂被覆層中の導電性微粒子含有率：５０重量％、Ｄ／ｈ：２．１、体積固有抵抗：１１．６Ｌｏｇ（Ω・ｃｍ）、磁気モーメント：６８Ａｍ２／ｋｇ、重量平均粒径：３５μｍの［キャリア７］を得た。
導電性微粒子物性［実施例５の基体を平均一次粒子径０．３２μｍの酸化亜鉛に変更した。吸油量：２５ｍｌ／１００ｇ、粒子粉体比抵抗：２．３Ω・ｃｍ］
こうして得た［キャリア７］と［トナー１］を、実施例１と同様の方法により現像剤化し、評価を行った。結果を表１に示す。
【０１０１】
［実施例８］
実施例５において、導電性微粒子の基体を二酸化ケイ素に変更したこと以外は実施例５と同様にして、樹脂被覆層中の導電性微粒子含有率：５０重量％、Ｄ／ｈ：２．１、体積固有抵抗：１３．５Ｌｏｇ（Ω・ｃｍ）、磁気モーメント：６８Ａｍ２／ｋｇ、重量平均粒径：３５μｍの［キャリア８］を得た。
導電性微粒子物性［実施例５の基体を平均一次粒子径０．３２μｍの二酸化ケイ素に変更した。吸油量：２５ｍｌ／１００ｇ、粒子粉体比抵抗：４．１Ω・ｃｍ］
こうして得た［キャリア８］と［トナー１］を、実施例１と同様の方法により現像剤化し、評価を行った。結果を表１に示す。
【０１０２】
［実施例９］
実施例５において、導電性微粒子の基体を硫酸バリウムに変更したこと以外は実施例５と同様にして、樹脂被覆層中の導電性微粒子含有率：５０重量％、Ｄ／ｈ：２．１、体積固有抵抗：１２．８Ｌｏｇ（Ω・ｃｍ）、磁気モーメント：６８Ａｍ２／ｋｇ、重量平均粒径：３５μｍの［キャリア９］を得た。
導電性微粒子物性［実施例５の基体を平均一次粒子径０．３１μｍの硫酸バリウムに変更した。吸油量：２５ｍｌ／１００ｇ、粒子粉体比抵抗：３．７Ω・ｃｍ］
こうして得た［キャリア９］と［トナー１］を、実施例１と同様の方法により現像剤化し、評価を行った。結果を表１に示す。
【０１０３】
［実施例１０］
実施例５において、導電性微粒子の基体を酸化ジルコニウムに変更したこと以外は実施例５と同様にして、樹脂被覆層中の導電性微粒子含有率：５０重量％、Ｄ／ｈ：２．４、体積固有抵抗：１２．１Ｌｏｇ（Ω・ｃｍ）、磁気モーメント：６８Ａｍ２／ｋｇ、重量平均粒径：３５μｍの［キャリア１０］を得た。
導電性微粒子物性［実施例５の基体を平均一次粒子径０．３６μｍの酸化ジルコニウムに変更した。吸油量：２５ｍｌ／１００ｇ、粒子粉体比抵抗：３．１Ω・ｃｍ］
こうして得た［キャリア１０］と［トナー１］を、実施例１と同様の方法により現像剤化し、評価を行った。結果を表１に示す。
【０１０４】
［実施例１１］
実施例５において、体積固有抵抗を下げる為に、導電性微粒子を以下のものに変更し、キャリアの体積固有抵抗が９．６（Ω・ｃｍ）に変更になったこと以外は実施例１と同様にして、樹脂被覆層中の導電性微粒子含有率：６５重量％、Ｄ／ｈ：２．３、磁気モーメント：６８Ａｍ２／ｋｇ、重量平均粒径：３５μｍの［キャリア１１］を得た。
導電性微粒子物性［基体：アルミナ、表面処理；下層＝二酸化スズ／上層＝二酸化スズを含む酸化インジウム、粒径：０．３５μｍ、吸油量：２５ｍｌ／１００ｇ、粉体比抵抗：１．２Ω・ｃｍ］
こうして得た［キャリア１１］と［トナー１］を、実施例１と同様の方法により現像剤化し、評価を行った。結果を表１に示す。
【０１０５】
［実施例１２］
実施例５において、キャリアの芯材の平均粒径を変更することにより、キャリアの重量平均粒径を１８μｍとした以外は同様にして、樹脂被覆層中の導電性微粒子含有率：５０重量％、Ｄ／ｈ：２．３、体積固有抵抗：１２．６Ｌｏｇ（Ω・ｃｍ）、磁気モーメント：６６Ａｍ２／ｋｇの［キャリア１２］を得た。
こうして得た［キャリア１２］と［トナー１］を、実施例１と同様の方法により現像剤化し、評価を行った。結果を表１に示す。
【０１０６】
［実施例１３］
実施例５において、キャリアの芯材の平均粒径を変更することにより、キャリアの重量平均粒径を６９μｍとした以外は同様にして、樹脂被覆層中の導電性微粒子含有率：５０重量％、Ｄ／ｈ：２．３、体積固有抵抗：１２．５Ｌｏｇ（Ω・ｃｍ）、磁気モーメント：６９Ａｍ２／ｋｇの［キャリア１３］を得た。
こうして得た［キャリア１３］と［トナー１］を、実施例１と同様の方法により現像剤化し、評価を行った。結果を表１に示す。
【０１０７】
［実施例１４］
実施例５において、導電性微粒子の基体である酸化アルミニウムの平均一次粒径を０．１２μｍに変更した以外は同様にして、樹脂被覆層中の導電性微粒子含有率：５０重量％、Ｄ／ｈ：０．８、体積固有抵抗：１１．８Ｌｏｇ（Ω・ｃｍ）、磁気モーメント：６８Ａｍ２／ｋｇ、重量平均粒径：３５μｍの［キャリア１４］を得た。導電性微粒子の物性は以下のとおりである。
導電性微粒子物性［基体：アルミナ、表面処理；下層＝二酸化スズ／上層＝二酸化スズを含む酸化インジウム、粒径：０．１２μｍ、吸油量：４２ｍｌ／１００ｇ、粉体比抵抗：２．４Ω・ｃｍ］
こうして得た［キャリア１４］と［トナー１］を、実施例１と同様の方法により現像剤化し、評価を行った。結果を表１に示す。
【０１０８】
［実施例１５］
実施例５において、導電性微粒子の吸油量を８ｍｌ／１００ｇに変更した以外は同様にして、樹脂被覆層中の導電性微粒子含有率：５０重量％、Ｄ／ｈ：２．３、体積固有抵抗：１４．５（Ω・ｃｍ）、磁気モーメント：６８Ａｍ２／ｋｇ、重量平均粒径：３５μｍの［キャリア１５］を得た。導電性微粒子の物性は以下のとおりである。
導電性微粒子物性［基体：アルミナ、表面処理；下層＝二酸化スズ／上層＝二酸化スズを含む酸化インジウム、粒径：０．３５μｍ、吸油量：８ｍｌ／１００ｇ、粉体比抵抗：３．５Ω・ｃｍ］
こうして得た［キャリア１５］と［トナー１］を、実施例１と同様の方法により現像剤化し、評価を行った。結果を表１に示す。
【０１０９】
［実施例１６］
実施例５において、導電性微粒子の吸油量を３２０ｍｌ／１００ｇに変更した以外は同様にして、樹脂被覆層中の導電性微粒子含有率：５０重量％、Ｄ／ｈ：２．３、体積固有抵抗：１０．４Ｌｏｇ（Ω・ｃｍ）、磁気モーメント：６８Ａｍ２／ｋｇ、重量平均粒径：３５μｍの［キャリア１６］を得た。導電性微粒子の物性は以下のとおりである。
導電性微粒子物性［基体：アルミナ、表面処理；下層＝二酸化スズ／上層＝二酸化スズを含む酸化インジウム、粒径：０．３５μｍ、吸油量：３２０ｍｌ／１００ｇ、粉体比抵抗：３．６Ω・ｃｍ］
こうして得た［キャリア１６］と［トナー１］を、実施例１と同様の方法により現像剤化し、評価を行った。結果を表１に示す。
【０１１０】
［実施例１７］
実施例５において、芯材として磁化の低い平均粒径３５μｍ焼成フェライトを用い、磁気モーメントが３５Ａｍ２／ｋｇに変更になった以外は同様にして、樹脂被覆層中の導電性微粒子含有率：５０重量％、Ｄ／ｈ：２．３、体積固有抵抗：１４．３Ｌｏｇ（Ω・ｃｍ）、重量平均粒径：３５μｍの［キャリア１７］を得た。
こうして得た［キャリア１７］と［トナー１］を、実施例１と同様の方法により現像剤化し、評価を行った。結果を表１に示す。
【０１１１】
［実施例１８］
実施例５において、芯材として磁化の高い平均粒径３５μｍ焼成フェライトを用い、磁気モーメントが９３Ａｍ２／ｋｇに変更になった以外は同様にして、樹脂被覆層中の導電性微粒子含有率：５０重量％、Ｄ／ｈ：２．３、体積固有抵抗：１１．１Ｌｏｇ（Ω・ｃｍ）、重量平均粒径：３５μｍの［キャリア１８］を得た。
こうして得た［キャリア１８］と［トナー１］を、実施例１と同様の方法により現像剤化し、評価を行った。結果を表１に示す。
【０１１２】
［実施例１９］
実施例５において、導電性微粒子と非導電性微粒子を以下のとおり用いたこと以外は同様にして、樹脂被覆層中の導電性微粒子含有率：２５重量％、Ｄ／ｈ：２．３、体積固有抵抗：１３．１Ｌｏｇ（Ω・ｃｍ）、磁気モーメント：６８Ａｍ２／ｋｇ、重量平均粒径：３５μｍの［キャリア１９］を得た。
・導電性微粒子                                            ３３．１部
［基体：アルミナ、表面処理；下層＝二酸化スズ／上層＝二酸化スズを含む酸化インジ
ウム、粒径：０．３５μｍ、吸油量：２５ｍｌ／１００ｇ、粉体比抵抗：３．５Ω・
ｃｍ］
・非導電性微粒子                                          ３３．１部
［基体：アルミナ、表面処理：無、粒径：０．３４μｍ、粉体比抵抗：
１０14Ω・ｃｍ］
こうして得た［キャリア１９］と［トナー１］を、実施例１と同様の方法により現像剤化し、評価を行った。結果を表１に示す。
【０１１３】
［比較例１］
実施例５において、導電性微粒子を以下のとおり用いたこと以外は同様にして、樹脂被覆層中の導電性微粒子含有率：９重量％、Ｄ／ｈ：２．３、体積固有抵抗：１２．８Ｌｏｇ（Ω・ｃｍ）、磁気モーメント：６８Ａｍ２／ｋｇ、重量平均粒径：３５μｍの［キャリア２０］を得た。導電性微粒子の物性は以下のとおりである。
・導電性微粒子                                              ３．１部
［基体：アルミナ、表面処理；下層＝二酸化スズ／上層＝二酸化スズを含む酸化インジウム、粒径：０．３５μｍ、吸油量：２５ｍｌ／１００ｇ、粒子粉体比抵抗：０．９Ω・ｃｍ］
こうして得た［キャリア２０］と［トナー１］を、実施例１と同様の方法により現像剤化し、評価を行った。結果を表１に示す。
【０１１４】
［比較例２］
実施例５において、導電性微粒子を以下のとおり用いたこと以外は同様にして、樹脂被覆層中の導電性微粒子含有率：７８重量％、Ｄ／ｈ：２．４、体積固有抵抗：１２．８Ｌｏｇ（Ω・ｃｍ）、磁気モーメント：６８Ａｍ２／ｋｇ、重量平均粒径：３５μｍの［キャリア２１］を得た。導電性微粒子の物性は以下のとおりである。
・導電性微粒子                                              ９５．５部
［基体：アルミナ、表面処理；下層＝二酸化スズ／上層＝二酸化スズを含む酸化インジウム、粒径：０．３５μｍ、吸油量：２５ｍｌ／１００ｇ、粒子粉体比抵抗：２１０Ω・ｃｍ］
こうして得た［キャリア２１］と［トナー１］を、実施例１と同様の方法により現像剤化し、評価を行った。結果を表１に示す。
【０１１５】
［比較例３］
実施例６において、導電性微粒子が表面処理の無い二酸化チタンに変更となったこと以外は同様にして、樹脂被覆層中の導電性微粒子含有率：５０重量％、Ｄ／ｈ：２．１、体積固有抵抗：１５．０Ｌｏｇ（Ω・ｃｍ）、磁気モーメント：６８Ａｍ２／ｋｇ、重量平均粒径：３５μｍの［キャリア２２］を得た。導電性微粒子の物性は以下のとおりである。
［基体：二酸化チタン、表面処理；無、粒径：０．３１μｍ、粉体比抵抗：２．１Ω・ｃｍ］
こうして得た［キャリア２２］と［トナー１］を、実施例１と同様の方法により現像剤化し、評価を行った。結果を表１に示す。
【０１１６】
【表１】
2006184891.tif 000002
【０１１７】
表１より、本発明の範囲内である実施例１〜１９については、エッジ効果、キャリア付着、精細性画像、帯電低下量、抵抗低下量の全ての評価項目において目標値の範囲内と良好な結果が得られた。
一方、導電性微粒子の粒子粉体比抵抗：０．９Ω・ｃｍの比較例１では、導電性微粒子の粉体比抵抗が低い為に、狙いの抵抗を得る為には粒子含有量が１０重量部％を下回ってしまい、抵抗調整効果が長期にわたり維持できず、ランニング５０，０００枚の時点で抵抗低下量が３．３［Ｌｏｇ（Ω・ｃｍ）］と目標値を外れ、実用上使用できない結果となったため中止した。
【０１１８】
又、導電性微粒子の粒子粉体比抵抗：２１０Ω・ｃｍの比較例２では、導電性微粒子の粉体比抵抗が高いために、狙いの抵抗を得る為には粒子含有量が７８重量％となり、該粒子の占める割合が過多となるため、帯電発生箇所である結着樹脂の占める割合が不十分となり、帯電調整効果を長期にわたり維持できず、ランニング７０，０００枚の時点で帯電低下量が１３（μｃ／ｇ）と目標値を外れ実用上使用できない結果となったため中止した。
更に、導電性微粒子が表面処理のない二酸化チタンを用いた比較例３では、抵抗調整効果が得られず、エッジ効果が目標値を外れ、実用上使用できない結果となった。また、不合格の評価項目が出たため、他評価は実施しなかった。
【０１１９】
［比較例４］
実施例１９において、導電性微粒子を以下のとおり用いたこと以外は同様にして、粒子含有率：９重量％、Ｄ／ｈ：２、体積固有抵抗：１２．５Ｌｏｇ（Ω・ｃｍ）、磁気モーメント：６８Ａｍ２／ｋｇ、重量平均粒径：３５μｍの［キャリア２３］を得た。導電性粒子の物性は以下のとおりである。
・導電性微粒子                                                ２．０部
［カーボンブラック］
・非導電性微粒子                                            ２８．１部
［基体：アルミナ、表面処理：無、粒径：０．３４μｍ、粉体比抵抗：１０14Ω・ｃｍ、Ｌ＝９３、ｂ＝０．５］
【０１２０】
実施例１で得られたキャリア１（導電性微粒子のＬ＝９３、ｂ＝０．４）、実施例３で得られたキャリア３（導電性微粒子のＬ＝９２、ｂ＝０．５）、実施例８で得られたキャリア８（導電性微粒子のＬ＝８９、ｂ＝０．６）と、比較例４で得られたキャリア２３について、実施例１と同様の方法により現像剤化し、以下の試験を行った。
【０１２１】
〈色汚れ〉
画像の精細性については、ベタ画像を画出ししてＸ−Ｒｉｔｅにより色汚れをみた。評価方法は、市販のデジタルフルカラープリンター（リコー社製ＩＰＳｉＯ  ＣＸ  ８２００）改造機に現像剤をセットしセット直後の画像をＸ−Ｒｉｔｅ（アムテック株式会社製  Ｘ−Ｒｉｔｅ  ９３８  Ｄ５０）により測定した値（Ｅ）と、現像ユニット単独で１時間空攪拌の後画像を出力し、その画像をＸ−Ｒｉｔｅにより測定した値（Ｅ’）、次式によりΔＥを求め以下のようにランク付けした。尚、下記式において、Ｌ＊、ａ＊、ｂ＊は表色系の一つで色空間を表す手法の１つであり、ＪＩＳ  Ｚ  ８７２９に規定されている。
ΔＥ＝Ｅ−Ｅ’
Ｅ＝（Ｌ＊２＋ａ＊２＋ｂ＊２）(1/2)
（Ｙｅｌｌｏｗ  ＩＤ＝１．４時の値を読む）
Ｅ＝初期剤Ｅ値
Ｅ’＝１時間空攪拌後
○：ΔＥ≦２
△：２＜ΔＥ≦５
×：５＜ΔＥ    
×を不合格とし、○、△を実使用上合格とした。
求めたΔＥの結果、実施例１、３、８で得られたキャリアを用いた現像剤は○であり、比較例４のキャリアは×であった。
【産業上の利用可能性】
【０１２２】
本発明の電子写真用キャリアーを用いた現像剤は、耐久性に優れ、エッジ効果の生じないキメの細かい画像を長期にわたり形成することができるので、電子写真方式を用いたコピー機やプリンター用の現像剤として利用することができる。
【図面の簡単な説明】
【０１２３】
【図１】本発明における粉体比抵抗の測定装置の概略図である。
【図２】本発明における粉体抵抗測定装置の概略図である。
【図３】本発明のプロセスカートリッジの構成を示す概略図である。
【図１】
2006184891.tif 000003
【図２】
2006184891.tif 000004
【図３】
2006184891.tif 000005